JP 2021-13932 A 2021.2.12(57)【要約】【課題】接合部への入熱量を抑制しつつ広い溶接ビード幅を形成して接合強度を確保可能なレーザ・アークハイブリッド溶接装置を提供する。
【解決手段】レーザ・アークハイブリッド溶接装置１は、レーザトーチ４０と、溶接トーチ１０とを備える。レ
ーザトーチ４０は、ＤＯＥ４１を含む。ＤＯＥ４１は、ＤＯＥ４１が設けられない場合に比べてレーザの照射領域８０を溶接の幅方向に拡大するとともに、照射領域８０の形状を調整することによってレーザによる入熱量の幅方向の分布が所定のプロファイルを有するように構成される。所定のプロファイルは、幅方向の中央部における入熱量が幅方向の端部における入熱量以下となるプロファイルである。
【選択図】図１

(2)JP 2021-13932 A 2021.2.12【特許請求の範囲】【請求項１】
レーザ及びアークを用いたレーザ・アークハイブリッド溶接装置であって、接合部に向けてレーザを照射するように構成されたレーザトーチと、前記接合部との間にアークを発生させるように構成された溶接トーチとを備え、前記レーザトーチは、レーザが照射される照射領域の形状を調整するように構成された調整機構を含み、前記調整機構は、前記レーザトーチに前記調整機構が設けられない場合に比べて前記照射領域を溶接の幅方向に拡大するとともに、前記照射領域の形状を調整することによってレーザによる入熱量の前記幅方向の分布が所定のプロファイルを有するように構成され、前記所定のプロファイルは、前記幅方向の中央部における前記入熱量が前記幅方向の端部における前記入熱量以下となるプロファイルである、レーザ・アークハイブリッド溶接装置。
【請求項２】
前記調整機構は、前記照射領域が、前記レーザトーチの進行方向に平行な対辺を有する矩形となるように、前記照射領域の形状を調整する、請求項１に記載のレーザ・アークハイブリッド溶接装置。
【請求項３】
前記調整機構は、さらに、前記幅方向の中央部におけるレーザの照射エネルギ密度が、前記幅方向の端部における照射エネルギ密度よりも低くなるように、前記照射領域における照射エネルギ密度の分布を調整する、請求項２に記載のレーザ・アークハイブリッド溶接装置。
【請求項４】
前記調整機構は、前記幅方向の中央部における、前記レーザトーチの進行方向に沿った前記照射領域の長さが、前記幅方向の端部における、前記進行方向に沿った前記照射領域の長さよりも短くなるように、前記照射領域の形状を調整する、請求項１に記載のレーザ・アークハイブリッド溶接装置。
【請求項５】
レーザによる入熱量とアークによる入熱量との和の前記幅方向の分布は、所定の熱分布を有する、請求項１から請求項４のいずれか１項に記載のレーザ・アークハイブリッド溶接装置。
【請求項６】
前記溶接トーチの出力を調整する制御装置をさらに備え、レーザによる入熱量とアークによる入熱量との和の前記幅方向の分布が前記所定の熱分布を有するように、前記調整機構による前記照射領域の形状の調整、及び前記制御装置による前記溶接トーチの出力の調整の少なくとも一方が実行される、請求項５に記載のレーザ・アークハイブリッド溶接装置。
【請求項７】
前記所定のプロファイルは、前記幅方向の中央部における前記入熱量が前記幅方向の端部における前記入熱量よりも少ないプロファイルであり、前記所定の熱分布は、前記幅方向において均一である、請求項５又は請求項６に記載のレーザ・アークハイブリッド溶接装置。
【発明の詳細な説明】【技術分野】【０００１】
本開示は、レーザ及びアークを用いたレーザ・アークハイブリッド溶接装置に関する。
【背景技術】【０００２】
特開２００５−４０８０６号公報（特許文献１）は、被溶接材の少なくとも一方が亜鉛

1020304050(3)JP 2021-13932 A 2021.2.12

メッキ鋼板でありかつ継手部にギャップを有する溶接継手を、アーク発生部にレーザを照射しながら溶接するレーザ照射アーク溶接方法を開示する。この溶接方法では、レーザの照射部がデフォーカスになるように設定される。これにより、亜鉛メッキを幅広く除去して溶融池に亜鉛ガスが混入するのを防止することによりブローホール及びピットの発生を抑制するとともに、溶融金属がギャップ全体に十分に充填される（特許文献１参照）。
【先行技術文献】【特許文献】【０００３】【特許文献１】特開２００５−４０８０６号公報【発明の概要】【発明が解決しようとする課題】【０００４】
接合部への入熱量が多いと、溶接中に生成される溶融池の温度（溶融温度）が高くなり、溶融池の深さ（溶込深さ）も深くなる。このため、溶融池の凝固速度が遅くなり、その結果、溶接に伴ない生成される金属間化合物（たとえば、アルミニウム板と鋼板との溶接時に生成されるアルミニウムと鉄との合金等）の生成量が多くなる。金属間化合物は、母材自体に比べて脆いため、金属間化合物の生成量が多くなると、接合強度が低下する。なお、本開示において「入熱量」とは、ある点或いは領域において、溶接が終了するまでのトータルの入熱量（Ｊ）を示す。すなわち、本開示において「入熱量」とは、ある時点の入熱の大きさ（Ｗ）ではなく、入熱時間も考慮されるものである。
【０００５】
レーザは、通常、照射領域における照射エネルギ密度を最大にするために、照射領域においてフォーカスが合うように調整される。しかしながら、この場合、接合部への入熱量が多くなることにより、上記の問題が発生する可能性がある。一方、入熱量が減少すると、溶接ビードと母材との接合面積が減少し、その結果、接合強度が低下する可能性がある。接合面積の減少による接合強度の低下は、溶接ビード幅を大きくすることで解消可能である。
【０００６】
特許文献１に記載の溶接手法は、レーザの焦点をデフォーカスしているので、接合部への入熱量を抑制可能である。しかしながら、レーザの焦点をデフォーカスしただけでは、レーザ照射領域の平面形状は通常円形であるから、溶接の進行方向に対する幅方向の入熱量の分布は、中央部において最大であり、端部へ向かうに従って減少する。したがって、中央部から離れた部位（たとえば幅方向端部）において入熱量が不足し、接合強度が不足する可能性がある。
【０００７】
本開示は、かかる問題を解決するためになされたものであり、本開示の目的は、接合部への入熱量を抑制しつつ広い溶接ビード幅を形成して接合強度を確保可能なレーザ・アークハイブリッド溶接装置を提供することである。
【課題を解決するための手段】【０００８】
本開示のレーザ・アークハイブリッド溶接装置は、レーザ及びアークを用いたレーザ・アークハイブリッド溶接装置であって、接合部に向けてレーザを照射するように構成されたレーザトーチと、接合部との間にアークを発生させるように構成された溶接トーチとを備える。レーザトーチは、レーザが照射される照射領域の形状を調整するように構成された調整機構を含む。調整機構は、レーザトーチに調整機構が設けられない場合に比べて照射領域を溶接の幅方向に拡大するとともに、照射領域の形状を調整することによってレーザによる入熱量の幅方向の分布が所定のプロファイルを有するように構成される。所定のプロファイルは、幅方向の中央部における入熱量が幅方向の端部における入熱量以下となるプロファイルである。
【０００９】

1020304050(4)JP 2021-13932 A 2021.2.12

この溶接装置においては、上記の調整機構が設けられることにより、レーザの照射領域が溶接の幅方向に拡大されるとともに、幅方向の中央部における入熱量が抑制される。したがって、この溶接装置によれば、接合部への入熱量を抑制しつつ広い溶接ビード幅を形成することが可能となる。その結果、接合強度を確保することができる。
【００１０】
調整機構は、照射領域が、レーザトーチの進行方向に平行な対辺を有する矩形となるよ
うに、照射領域の形状を調整してもよい。
【００１１】
この溶接装置によれば、簡易な構成で、幅方向の中央部における入熱量を抑制しつつ、幅方向の端部における入熱量を大きくすることができる。
【００１２】
調整機構は、さらに、幅方向の中央部におけるレーザの照射エネルギ密度が、幅方向の端部における照射エネルギ密度よりも低くなるように、照射領域における照射エネルギ密度の分布を調整してもよい。
【００１３】
このような構成により、幅方向の中央部における入熱量は、幅方向の端部における入熱量よりも少なくなる。したがって、アーク溶接後の幅方向の入熱量を平準化することができ、品質の良い溶接ビードを形成することができる。
【００１４】
調整機構は、幅方向の中央部における、レーザトーチの進行方向に沿った照射領域の長さが、幅方向の端部における、進行方向に沿った照射領域の長さよりも短くなるように、照射領域の形状を調整してもよい。
【００１５】
このような構成によっても、幅方向の中央部における入熱量を、幅方向の端部における入熱量よりも少なくすることができる。したがって、アーク溶接後の幅方向の入熱量を平準化することができ、品質の良い溶接ビードを形成することができる。
【００１６】
レーザによる入熱量とアークによる入熱量との和の前記幅方向の分布は、所定の熱分布を有してもよい。
【００１７】
これにより、レーザによる入熱量とアークによる入熱量とを結合した所望の幅方向の熱分布を形成することができ、品質の良い溶接ビードを形成することが可能となる。
【００１８】
上記の溶接装置は、溶接トーチの出力を調整する制御装置をさらに備えてもよい。そして、レーザによる入熱量とアークによる入熱量との和の幅方向の分布が所定の熱分布を有するように、調整機構による照射領域の形状の調整、及び制御装置による溶接トーチの出力の調整の少なくとも一方が実行されるようにしてもよい。
【００１９】
溶接部への入熱量及び各溶接プロセスの熱分布によって溶接部の機械的特性が決まるところ、上記の溶接装置によれば、レーザによる入熱量とアークによる入熱量との和を調整することにより、溶接部において所望の機械的特性を得ることができる。また、特に異材接合の溶接においては、金属間化合物の生成量及びその分布を制御する上で、溶融金属の量及びその分布を制御する必要がある。上記の溶接装置によれば、調整機構によってレーザによる入熱量のプロファイルを調整することにより、主に母材の溶融を調整することができ、溶接のビード幅と、溶融池の深さ（溶込深さ）及びその分布とを調整することができる。また、溶接トーチの出力を制御装置によって調整することにより、主に溶接ワイヤの溶融を調整することができ、溶融金属の量を調整することができる。
【００２０】
所定のプロファイルは、幅方向の中央部における入熱量が幅方向の端部における入熱量よりも少ないプロファイルであってもよい。そして、所定の熱分布は、幅方向において均1020304050(5)JP 2021-13932 A 2021.2.12

一であってもよい。
【００２１】
この溶接装置によれば、生成される金属間化合物が一部に集中することのない、品質の高い溶接ビードを形成することができる。
【発明の効果】【００２２】
本開示のレーザ・アークハイブリッド溶接装置によれば、接合部への入熱量を抑制しつつ広い溶接ビード幅を形成して接合強度を確保することができる。
【図面の簡単な説明】【００２３】【図１】本開示の実施の形態１に従うレーザ・アークハイブリッド溶接装置の全体構成を示す図である。
【図２】レーザトーチの構成を概略的に示す図である。
【図３】レーザ照射領域の平面形状の一例を示す図である。
【図４】溶接幅方向の入熱量の分布を示す図である。
【図５】重ね継手のすみ肉溶接における接合部の断面の一例を示す図である。
【図６】実施の形態２におけるレーザトーチの構成を概略的に示す図である。
【図７】レーザ照射領域の平面形状の一例を示す図である。
【発明を実施するための形態】【００２４】
以下、本開示の実施の形態について、図面を参照しながら詳細に説明する。なお、図中同一又は相当部分には同一符号を付してその説明は繰り返さない。
【００２５】［実施の形態１］
図１は、本開示の実施の形態１に従うレーザ・アークハイブリッド溶接装置の全体構成を示す図である。図１を参照して、レーザ・アークハイブリッド溶接装置１は、溶接トーチ１０と、溶接ワイヤ２０と、溶接電源装置３０と、レーザトーチ４０と、レーザ発振装置６０とを備える。
【００２６】
このレーザ・アークハイブリッド溶接装置１は、金属同士の接合に用いられ、特に、異材接合の溶接に用いることができる。たとえば、アルミニウム合金板と、ＧＩ材やＧＡ材等の溶融亜鉛メッキ鋼板との溶接に、このレーザ・アークハイブリッド溶接装置１を用いることができる。アルミニウム合金板には、軟質アルミニウムだけでなく、ＪＩＳ規格の５０００番台（たとえば５０５２）、６０００番台（たとえば６０６３）、７０００番台（たとえば７０７５）等の硬質アルミニウムも採用可能である。レーザ・アークハイブリ
ッド溶接装置１によって、被溶接材７０の一方と他方とが、たとえば、重ね隅肉溶接継手やフレア溶接継手等によって接合される。
【００２７】
溶接トーチ１０及び溶接電源装置３０は、アーク溶接を行なうための機器である。溶接トーチ１０は、被溶接材７０の接合部に向けて、溶接ワイヤ２０及び図示しないシールドガスを供給する。溶接トーチ１０は、溶接電源装置３０から溶接電流の供給を受け、溶接ワイヤ２０の先端と被溶接材７０の接合部との間にアーク２５を発生させるとともに、溶接部に向けてシールドガス（アルゴンガスや炭酸ガス等）を供給する。溶接ワイヤ２０に代えて、被消耗材の電極（タングステン等）を用いてもよい。すなわち、溶接トーチ１０を用いるアーク溶接は、溶極式（マグ溶接やミグ溶接等）であってもよいし、被溶極式（ティグ溶接等）であってもよい。
【００２８】
溶接電源装置３０は、アーク溶接を行なうための溶接電圧及び溶接電流を生成し、生成された溶接電圧及び溶接電流を溶接トーチ１０へ出力する。また、溶接電源装置３０は、溶接トーチ１０における溶接ワイヤ２０の送り速度も制御する。

1020304050

(6)JP 2021-13932 A 2021.2.12【００２９】
レーザトーチ４０及びレーザ発振装置６０は、レーザによる溶接を行なうための機器である。レーザトーチ４０は、レーザ発振装置６０からレーザ光の供給を受け、被溶接材７０の接合部に向けてレーザを照射する。
【００３０】
本開示に従うレーザ・アークハイブリッド溶接装置１では、レーザトーチ４０は、レー
ザが照射される照射領域の形状、及び照射領域におけるレーザの照射エネルギ密度の分布を調整する調整機構を含む。この調整機構は、当該調整機構が設けられない場合に比べて、照射領域を溶接の幅方向に拡大する。そして、調整機構は、レーザによる入熱量（Ｊ）の溶接幅方向の分布が、その幅方向の中央部における入熱量が幅方向の端部における入熱量よりも少なくなるプロファイルとなるように、照射領域の形状及び照射エネルギ密度の分布を調整する。本実施の形態１では、そのような調整機構として、レーザトーチ４０に
回 折 光 学 素 子 （ Ｄ Ｏ Ｅ ： Diffractive Optical Element） が 設 け ら れ て い る 。 レ ー ザ トーチ４０の構成については、後ほど説明する。
【００３１】
レーザトーチ４０にこのような調整機構が設けられることにより、接合部への入熱量を抑制しつつ広い溶接ビード幅を形成して接合強度を確保することができる。以下、この点について詳しく説明する。
【００３２】
上述のように、接合部への入熱量（Ｊ）が多いと、溶融池の凝固速度が遅くなることにより、溶接に伴なって生成される金属間化合物の生成量が多くなる。たとえば、アルミニウム合金板と亜鉛メッキ鋼板との溶接を行なう場合、溶接によりアルミニウムと鉄との合金 （ Ｆ ｅ Ａ ｌ 、 Ｆ ｅ 3Ａ ｌ 、 Ｆ ｅ 2Ａ ｌ 5、 Ｆ ｅ Ａ ｌ 3等 ） で あ る 金 属 間 化 合 物 が 接 合 部 に 生成され、接合部への入熱量が多いほどその生成量が多くなる。このような金属間化合物は、母材に比べて脆いため、金属間化合物の生成量が多くなると、接合強度が低下する。
【００３３】
レーザは、通常、照射領域における照射エネルギ密度を高めて効果的に部材を溶融するために、照射領域においてフォーカスが合うように焦点が調整される。しかしながら、この場合、接合部への入熱量が多くなり、上述のように、金属間化合物の生成量が増加することにより接合強度が低下する可能性がある。
【００３４】
そこで、金属間化合物の生成量を抑制するために入熱量を抑制することが考えられるが、入熱量を抑制すると、溶接ビードと母材との接合面積が減少し、その結果、接合強度が低下する可能性がある。接合面積の減少による接合強度の低下は、溶接ビード幅を大きくすることで解消可能である。
【００３５】
入熱量を抑制するために、レーザの焦点をデフォーカスすることが考えられる。しかしながら、レーザの焦点をデフォーカスしただけでは、レーザ照射領域の平面形状は通常円形であるから、溶接幅方向の入熱量の分布は、中央部において最大であり、端部へ向かうに従って減少する。したがって、中央部から離れた部位（たとえば幅方向端部）において入熱量が不足し、接合強度が不足する可能性がある。
【００３６】
そこで、本実施の形態１に従うレーザ・アークハイブリッド溶接装置１では、上述した調整機構としてのＤＯＥがレーザトーチ４０に設けられる。このような調整機構（ＤＯＥ）が設けられることにより、接合部への入熱量を抑制しつつ、広い溶接ビード幅を形成することができる。その結果、接合部の接合強度を確保することができる。
【００３７】
図２は、レーザトーチ４０の構成を概略的に示す図である。図２を参照して、レーザトーチ４０は、ＤＯＥ４１と、レンズ４２とを含む。レーザ発振装置６０から出力されたレーザ光は、ＤＯＥ４１及びレンズ４２を通過して被溶接材７０に照射され、被溶接材７０1020304050(7)JP 2021-13932 A 2021.2.12において照射領域８０が形成される。
【００３８】
ＤＯＥ４１は、レーザ発振装置６０から受けるレーザ光を、回折現象を利用して所望のビームパターンに加工する。具体的には、ＤＯＥ４１は、レーザ発振装置６０から受ける入射光を幾何学的に分散し、被溶接材７０上の照射領域８０が、ＤＯＥ４１が設けられない場合よりも拡幅され、かつ、略矩形となるように、照射レーザを成形する。
【００３９】
レンズ４２は、ＤＯＥ４１によって加工されたレーザ光を集光して、被溶接材７０に向けて出力する。
【００４０】
図３は、照射領域８０の平面形状の一例を示す図である。図３において、Ｘ軸方向は、レーザトーチ４０の進行方向を示し、Ｙ軸方向は、溶接の幅方向を示す。図３を参照して、照射領域８０が略矩形となるように、ＤＯＥ４１によってレーザ光が加工される。
【００４１】
点線群は、レーザの照射エネルギ密度の分布を示している。図示のように、照射領域８０において、幅方向（Ｙ軸方向）の中央Ｃから幅方向の端部へ向かうに従って照射エネルギ密度が高くなるように、ＤＯＥ４１によってレーザが成形される。
【００４２】
なお、この例では、照射領域８０は、レーザトーチ４０の進行方向（Ｘ軸方向）に平行な対辺が短辺であり、幅方向（Ｙ軸方向）に平行な対辺が長辺であるものとしたが、照射領域８０は、略正方形であってもよいし、レーザトーチ４０の進行方向（Ｘ軸方向）に平行な対辺を長辺としてもよい。
【００４３】
図４は、溶接幅方向の入熱量の分布を示す図である。図４において、（ａ）は、レーザによる入熱量の分布を示し、（ｂ）は、アークによる入熱量の分布を示す。（ｃ）は、レーザによる入熱量とアークによる入熱量との和の分布を示す。すなわち、（ｃ）は、レーザ及びアークによるトータルの入熱量の分布を示している。各図において、縦軸は、入熱量Ｑを示し、Ｙ軸方向は、溶接の幅方向を示す。入熱量Ｑは、幅方向の各点において、溶接開始から終了までのトータルの入熱量（Ｊ）である。
【００４４】
図４を参照して、図３に示した照射領域８０を有するレーザ照射によって、レーザによる入熱量の分布は、（ａ）に示されるように、幅方向の中央Ｃにおける入熱量が少なく、端部へ向かうにつれて入熱量が多くなるプロファイルとなる。なお、参考までに、レーザ照射領域の平面形状が仮に円形である場合には、照射領域において、中央の照射エネルギ密度を低くし、周辺部の照射エネルギ密度が高くしたとしても、入熱量としては、幅方向の中央において多くなり、幅方向の端部へ向かうにつれて少なくなる可能性が高い。
【００４５】
アークによる入熱量の分布は、（ｂ）に示されるように、幅方向の中央Ｃにおける入熱量が多く、端部へ向かうにつれて入熱量が少なくなるプロファイルとなる。したがって、レーザによる入熱量とアークによる入熱量との和の熱分布は、（ｃ）に示されるように、幅方向において略均一となっている。
【００４６】
言い換えると、アークによる入熱量のプロファイルを考慮して、レーザによる入熱量とアークによる入熱量との和の熱分布のプロファイルが幅方向において略均一となるように、レーザによる入熱量のプロファイルが決定される。そして、そのレーザによる入熱量のプロファイルに基づいて、レーザの照射領域８０の形状及び照射エネルギ密度分布（図３に示した形状及び照射エネルギ密度分布）が決定され、そのような照射領域８０を実現するＤＯＥ４１の構成が決定される。
【００４７】
或いは、（ａ）に示されるようなレーザによる入熱量のプロファイルが得られるように

1020304050(8)JP 2021-13932 A 2021.2.12

ＤＯＥ４１を構成し、レーザによる入熱量とアークによる入熱量との和の熱分布のプロフ
ァイルが幅方向において略均一となるように、溶接トーチ１０の出力を溶接電源装置３０（制御装置）によって調整してもよい。
【００４８】
溶接部への入熱量及び各溶接プロセスの熱分布によって溶接部の機械的特性が決まることから、上記のようにレーザによる入熱量とアークによる入熱量との和を調整することにより、溶接部において所望の機械的特性を得ることができる。そして、レーザによる入熱量とアークによる入熱量との和を幅方向において均一化することにより、生成される金属間化合物が一部に集中することのない、品質の高い溶接ビードを形成することができる。
【００４９】
なお、特に異材接合の溶接（たとえば、アルミニウム合金板と溶融亜鉛メッキ鋼板との溶接等）においては、金属間化合物の生成量及びその分布を制御する上で、溶融金属の量及びその分布を制御する必要がある。本実施の形態では、上記のような調整機構によってレーザによる入熱量のプロファイルを調整することにより、主に母材の溶融を調整することができ、溶接のビード幅と、溶融池の深さ（溶込深さ）及びその分布とを調整することができる。また、溶接トーチ１０の出力を溶接電源装置３０によって調整することにより、主に溶接ワイヤの溶融を調整することができ、溶融金属の量を調整することができる。
【００５０】
図５は、重ね継手のすみ肉溶接における接合部の断面の一例を示す図である。図５を参照して、この例では、被溶接材７０は、ＧＩ材７１と、ＧＩ材７１上に重ねられたアルミニウム合金板７２とを含む。実線で示される溶接ビード７３は、本実施の形態１に従うレーザ・アークハイブリッド溶接装置１（以下、単に「溶接装置１」と称する場合がある。
）を用いてすみ肉溶接を行なった場合の溶接ビードである。一方、比較例として点線で示される溶接ビード７５は、ＤＯＥ４１が設けられていないレーザ・アークハイブリッド溶接装置（以下、「従来タイプの溶接装置」と称する。）を用いてすみ肉溶接を行なった場合の溶接ビードである。
【００５１】
従来タイプの溶接装置によって溶接が行なわれる場合は、レーザの照射領域が狭く（なお、レーザの照射領域が狭いとアークの幅も狭くなる）、かつ、照射領域中央部の照射エネルギ密度が高いために、母材への溶込深さが深く、かつ、母材（ＧＩ材７１）との接触部位７６が狭い溶接ビード７５が形成される。
【００５２】
これに対して、溶接装置１によって溶接が行なわれる場合は、レーザ照射領域が広く（レーザの照射領域が広いとアークの幅も広くなる）、かつ、照射領域中央部の入熱量を抑えるとともに幅方向の入熱量が均等化されているために、母材への溶込深さが抑制され、かつ、母材との接触部位７４が上記の接触部位７６に対して広い溶接ビード７３が形成される。
【００５３】
このように、溶接ビード７５に対して、母材への溶込深さが浅く、かつ、母材との接触部位が大きい溶接ビード７３が生成される際の凝固速度は、溶接ビード７５が生成される際の凝固速度よりも速い。したがって、溶接ビード７５における金属間化合物の生成量は、溶接ビード７３における金属間化合物の生成量よりも少ない。また、溶接ビード７３と母材（ＧＩ材７１）との接触部位７４は、溶接ビード７５と母材との接触部位７６よりも大きい。以上により、溶接ビード７５による接合強度は、溶接ビード７３による接合強度よりも高いものとなる。
【００５４】
以上のように、この実施の形態１によれば、図３に示したレーザ照射領域を形成可能なＤＯＥ４１が設けられることにより、入熱量の幅方向の分布は、図４に示したようなプロファイルとなる。したがって、接合部への入熱量を抑制しつつ広い溶接ビード幅を形成することができる。その結果、接合部の接合強度を確保することができる。

1020304050(9)JP 2021-13932 A 2021.2.12【００５５】
また、この実施の形態１によれば、レーザによる入熱量とアークによる入熱量との和の幅方向の分布（プロファイル）を調整することにより、溶接部において所望の機械的特性を得ることができる。さらに、レーザによる入熱量とアークによる入熱量との和の幅方向の分布を幅方向において均一化することにより、生成される金属間化合物が一部に集中することのない、品質の高い溶接ビードを形成することができる。
【００５６】
また、上記のような調整機構（ＤＯＥ４１）によってレーザによる入熱量のプロファイルを調整することにより、母材の溶融を調整することができ、溶接のビード幅と、溶融池の深さ（溶込深さ）及びその分布とを調整することができる。また、溶接電源装置３０によって溶接トーチ１０の出力を調整することにより、溶接ワイヤの溶融を調整することができ、溶融金属の量を調整することができる。
【００５７】［実施の形態２］
実施の形態１では、ＤＯＥ４１によって、図３に示したようなレーザの照射領域８０を形成するものとした。この実施の形態２では、ＤＯＥに代えて、被溶接材７０に照射されるレーザを被溶接材７０上で走査可能なレーザスキャン装置がレーザトーチに設けられ、レーザスキャン装置によりレーザを走査することによって、実施の形態１と同様の照射領域が形成される。
【００５８】
実施の形態２におけるレーザ・アークハイブリッド溶接装置の全体構成は、図１に示したレーザ・アークハイブリッド溶接装置１と同じである。
【００５９】
図６は、実施の形態２におけるレーザトーチの構成を概略的に示す図である。図６を参照して、このレーザトーチ４０Ａは、図２に示したレーザトーチ４０において、ＤＯＥ４１に代えて、スキャンミラー４４と、光軸制御装置４５とを含む。
【００６０】
スキャンミラー４４及び光軸制御装置４５は、本開示における調整機構に相当するものであり、被溶接材７０上でレーザを走査可能なレーザスキャン装置を構成する。スキャン
ミラー４４は、レーザ発振装置６０から受けるレーザ光を反射してレンズ４２へ出力する。スキャンミラー４４は、光軸制御装置４５によって向きを変更可能に構成されており、レンズ４２を通じて照射されるレーザ光の照射位置８１を変更することができる。スキャンミラー４４は、たとえば、照射位置８１をＸ方向に変更可能なＸスキャンミラーと、照射位置８１をＹ方向に変更可能なＹスキャンミラーとを含む。
【００６１】
光軸制御装置４５は、スキャンミラー４４の角度を変更する駆動装置と、駆動装置を制御することによってレーザ光の照射位置８１を調整する制御装置とを含む（いずれも図示せず）。駆動装置は、たとえば、Ｘスキャンミラーを回転駆動するＸ軸モータと、Ｙスキャンミラーを回転駆動するＹ軸モータとによって構成される。
【００６２】
このような構成により、被溶接材７０上でレーザを走査することによって、被溶接材７０上に、図３に示した照射領域８０と同等の、矩形の照射領域８２を形成することができる。なお、レーザの走査位置とともに、レーザの出力及び／又は走査速度を適宜調整することによって、照射領域８２における照射エネルギ密度のプロファイルを図３の点線のように調整することが可能である。
【００６３】
以上のように、この実施の形態２によっても、実施の形態１と同様の効果が得られる。
また、この実施の形態２によれば、スキャンミラー４４及び光軸制御装置４５を用いて、所望の形状及び照射エネルギ密度分布を有する照射領域８２を形成するので、所望の照射領域８２を形成する際の自由度が高い。

1020304050(10)JP 2021-13932 A 2021.2.12【００６４】［変形例］
実施の形態１では、ＤＯＥ４１によって、図３に示したようなレーザの照射領域８０を形成するものとした。すなわち、照射領域８０の平面形状は矩形であり、照射領域８０において、幅方向の中央から幅方向の端部へ向かうに従って照射エネルギ密度が高くなるよ
うに、照射エネルギ密度の分布を有するものとした。
【００６５】
しかしながら、ＤＯＥ４１により形成する照射領域８０は、このような形状及び照射エネルギ密度分布を有するものに限定されるものではない。たとえば、図７に示されるように、照射領域８０において、幅方向（Ｙ軸方向）の中央Ｃにおける、溶接進行方向（Ｘ軸方向）に沿った照射領域の長さが、幅方向の端部における照射領域の長さよりも短く、幅方向の照射エネルギ密度は略均一となるようにしてもよい。
【００６６】
このような形状及び照射エネルギ密度分布を有する照射領域８０によっても、図４（ａ）に示されるようなレーザによる入熱量のプロファイルが得られる。したがって、実施の形態１と同様の効果が得られる。
【００６７】
なお、実施の形態２についても、レーザトーチ４０Ａによって、図７に示されるような形状及び照射エネルギ密度分布を有する照射領域８２を形成してもよい。
【００６８】
また、上記の各実施の形態及び変形例では、レーザによる入熱量とアークによる入熱量との和のプロファイルが幅方向において略均一となるように、レーザによる入熱量のプロファイルを決定し、或いは、溶接トーチ１０の出力を溶接電源装置３０によって調整するものとしたが、レーザによる入熱量とアークによる入熱量との和の幅方向のプロファイルは、これに限定されるものではない。レーザによる入熱量とアークによる入熱量との和のプロファイルについて、幅方向の中央部における入熱量が大きくなりすぎない程度に中央部の入熱量が幅方向の端部における入熱量よりも大きい所定のプロファイルであってもよいし、中央部の入熱量が端部の入熱量よりも小さい所定のプロファイルであってもよい。
【００６９】
そして、上記の各実施の形態及び変形例では、レーザによる入熱量のプロファイルは、図４（ａ）に示されるように幅方向の中央において入熱量が少なくなるものとしたが、レーザによる入熱量が幅方向で略均一となるようにしてもよい。この場合は、レーザによる入熱量とアークによる入熱量との和のプロファイルにつき、中央部の入熱量が端部の入熱量よりも大きくなるけれども、レーザによる入熱量のプロファイル調整を行なわない場合に比べれば、中央部における入熱量を抑制し、かつ、入熱量の分布を幅方向に拡大することができる。
【００７０】
今回開示された実施の形態は、全ての点で例示であって制限的なものではないと考えられるべきである。本発明の範囲は、上記した実施の形態の説明ではなくて特許請求の範囲によって示され、特許請求の範囲と均等の意味及び範囲内での全ての変更が含まれることが意図される。
【符号の説明】【００７１】
１ レーザ・アークハイブリッド溶接装置、１０ 溶接トーチ、２０ 溶接ワイヤ、３０ 溶接電源装置、４０，４０Ａ レーザトーチ、４１ ＤＯＥ、４２ レンズ、４４スキャンミラー、４５ 光軸制御装置、６０ レーザ発振装置、７０ 被溶接材、７３，７５ 溶接ビード、８０，８２ 照射領域。

10203040

(11)

【図１】

【図２】

【図３】

【図４】

【図５】

【図６】

JP 2021-13932 A 2021.2.12

(12)

【図７】

JP 2021-13932 A 2021.2.12